(57)【要約】【課題】色純度、演色性、耐久性に優れたＬＥＤ素子を提供する、ＬＥＤ素子の発光層形成用インク、及びＬＥＤ素子を提供すること。【解決手段】環以上の縮合環又はその誘導体を配位子として有する希土類錯体、及び水素原子の少なくとも一部がフッ素原子に置換されたフッ素系ポリマーを、水素原子の一部がフッ素原子に置換されたフッ素置換溶媒、及びフッ素原子を含まないフッ素非置換溶媒に、溶解又は分散してなることを特徴とする。【選択図】    図１
2005044930.tif 000002
【特許請求の範囲】
【請求項１】
３環以上の縮合環又はその誘導体を配位子として有する希土類錯体、及び水素原子の少なくとも一部がフッ素原子に置換されたフッ素系ポリマーを、水素原子の一部がフッ素原子に置換されたフッ素置換溶媒、及びフッ素原子を含まないフッ素非置換溶媒に、溶解又は分散してなることを特徴とするＬＥＤ素子の発光層形成用インク。
【請求項２】
前記フッ素非置換溶媒は、テトラヒドロフラン、アセトン、ジメチルスルホキシド、クロロホルム、ジクロロメタン、酢酸エチル、酢酸ブチル及びこれらの重水素置換体からなる群から選択される少なくとも１種であることを特徴とする請求項１に記載のＬＥＤ素子の発光層形成用インク。
【請求項３】
無機蛍光体微粒子を更に含むことを特徴とする請求項１又は２に記載のＬＥＤ素子の発光層形成用インク。
【請求項４】
前記フッ素系ポリマーが、下記一般式（１）で表される分子構造を有することを特徴とする請求項１〜３のいずれかに記載のＬＥＤ素子の発光層形成用インク。
【化１】
2005044930.tif 000016
（式中、ｍ，ｎは整数、Ｒｆ１，Ｒｆ２は分子構造中に少なくとも一つのフッ素原子を有する炭素数２０以下の直鎖又は枝分かれ構造を有するアルキル基である。）
【請求項５】
前記フッ素系ポリマーが、下記一般式（２）で表される分子構造を有することを特徴とする請求項１〜３のいずれかに記載のＬＥＤ素子の発光層形成用インク。
【化２】
2005044930.tif 000017
（式中、ｐ，ｑ  は整数である。）
【請求項６】
前記フッ素系ポリマーが、フルオロエチレン、フルオロプロピレン、及びビニリデンフロライドを含むコポリマーであることを特徴とする請求項１〜３のいずれかに記載のＬＥＤ素子の発光層形成用インク。
【請求項７】
前記フッ素系ポリマーが、フッ素含有エチレンビニールアセテートであることを特徴とする請求項１〜３のいずれかに記載のＬＥＤ素子の発光層形成用インク。
【請求項８】
前記希土類錯体が、フェナントロリン骨格を有する第１の配位子と、βジケトン骨格を有する第２の配位子を有することを特徴とする請求項１〜７のいずれかに記載のＬＥＤ素子の発光層形成用インク。
【請求項９】
前記希土類錯体が、下記式（３）により表される構造を有することを特徴とする請求項１〜７のいずれかに記載のＬＥＤ素子の発光層形成用インク。
【化３】
2005044930.tif 000018
（式中、Ｌｎは希土類原子、Ｒ１及びＲ２は、同一又は異なる、炭素原子数２０以下の直鎖若しくは枝分かれ構造を有するアルキル基又はアルコキシ基、フェニル基、ビフェニル基、ナフチル基、ヘテロ環基、及びこれらの置換体からなる群から選ばれる基であり、Ｒ３ないしＲ８は、水素原子、重水素原子、炭素原子数２０以下の直鎖若しくは枝分かれ構造を有するアルキル基又はアルコキシ基、フェニル基、ビフェニル基、ナフチル基、ヘテロ環基、及びこれらの置換体からなる群から選ばれた基であり、ｒ，ｓは０ないし３の整数であり、環Ａ及びＣはヘテロ環である。）
【請求項１０】
前記希土類錯体の希土類元素が、ユーロピウム、テルビウム、及びエルビウムからなる群から選ばれた元素であることを特徴とする請求項１〜９のいずれかに記載のＬＥＤ素子の発光層形成用インク。
【請求項１１】
前記フッ素置換溶媒とフッ素非置換溶媒の合計に対する前記フッ素置換溶媒の比率が、１５重量％以上、９０重量％以下であることを特徴とする請求項１〜１０のいずれかに記載のＬＥＤ素子の発光層形成用インク。
【請求項１２】
固形分の割合が２重量％以上、４０重量％以下の範囲であり、かつ前記フッ素系ポリマーに対する前記希土類錯体の割合が０．３重量％以上、８０重量％以下であることを特徴とする請求項１〜１１のいずれかに記載のＬＥＤ素子の発光層形成用インク。
【請求項１３】
３環以上の縮合環又はその誘導体を配位子として有する希土類錯体が、下記一般式（１）で表される分子構造を有するポリマーと、下記一般式（２）で表される分子構造を有するポリマーと、フルオロエチレン、フルオロプロピレン及びビニリデンフロライドを含むコポリマーと、フッ素含有エチレンビニールアセテートとからなる群から選ばれたフッ素系ポリマーに溶解または分散してなる発光層を具備するＬＥＤ素子。
【化４】
2005044930.tif 000019
（式中、ｍ，ｎは整数、Ｒｆ１，Ｒｆ２は分子構造中に少なくとも一つのフッ素原子を有する炭素数２０以下の直鎖又は枝分かれ構造を有するアルキル基である。）
【化５】
2005044930.tif 000020
（式中、ｐ，ｑ  は整数である。）
【請求項１４】
前記希土類錯体及び無機蛍光体微粒子が、前記フッ素系ポリマーに溶解または分散してなる発光層を具備することを特徴とする請求項１３に記載のＬＥＤ素子。
【発明の詳細な説明】
【０００１】
【発明の属する技術分野】
本発明は、色純度、演色性、耐久性に優れたＬＥＤ素子を提供するＬＥＤ素子の発光層形成用インク、及びＬＥＤ素子に関する。
【０００２】
【従来の技術】
現在、無機ＬＥＤは、その発光効率が飛躍的に向上しつつあり、特に、白色ＬＥＤは、将来、蛍光灯の発光効率を凌駕すると言われる状況にある。
【０００３】
しかしながら、ＬＥＤを照明装置に用いる場合、発光効率のみならず演色性にも優れている必要がある用途も多い。無機蛍光体のみを用いるＬＥＤでは、これらの特性をすべて満たすことができないのが現状である。有機蛍光体を用いたＬＥＤは、すでに公知である。しかしながら、有機蛍光体は、以下のような問題があることから、未だ照明用途としては実用化されていないのが現状である。
【０００４】
１）特に、現在主流となりつつある近紫外ＬＥＤを光源とし、Ｒ，Ｇ，Ｂの有機蛍光体を用いたＥＬＤの場合、有機化合物は一般に紫外線に弱いため、紫外線による有機蛍光体の劣化が顕著である。特に、近紫外領域にｎ−π＊遷移に基づく吸収がある場合、劣化が早い。
【０００５】
２）有機蛍光体は、その濃度によって蛍光スペクトルが変化することがあり、スペクトル制御が困難である。また、蛍光強度にも濃度依存性があり、高濃度領域では濃度消光が生じてしまう。
【０００６】
３）有機蛍光体を分散するポリマーの種類によって、蛍光スペクトルが変化してしまう。
【０００７】
一般に、希土類錯体からなる蛍光体は、一般の有機蛍光体と比較して、以下の利点を挙げることができる。低分子系の有機ＥＬ素子に用いられる希土類錯体の例を下記式（４）に示す（例えば、特許文献１参照）。
【０００８】
【化６】
2005044930.tif 000003
【０００９】
上記式（４）に示す希土類錯体は、配位子がフェナントロリンとβジケトンから構成される。フェナントロリンが光を吸収して励起状態となり、３重項励起状態から中心のユーロピウムにエネルギー移動が起こり、ユーロピウム特有の６１２ｎｍの発光が得られる。
【００１０】
この希土類錯体は、フェナントロリンで光吸収するため、吸光係数が大きく、発光強度が大きくなる。このような希土類錯体からなる蛍光体は、一般の有機化合物からなる蛍光体と比較して、以下に示すような利点を有する。
【００１１】
１）発光波長は希土類特有のものであり、色素濃度や分散するポリマーの種類の影響を受けず、蛍光スペクトルは安定している。
【００１２】
２）配位子は有機化合物であるが、配位子が光を吸収して励起状態になると、中心元素に対するエネルギー移動によって基底状態に戻るため、励起状態から不可逆的な化学変化を起す機会が減少する。従って、紫外線に対する耐久性を期待することが出来る。
【００１３】
しかし、希土類錯体からなる蛍光体は、溶媒に対する溶解性、樹脂に対する分散性が悪いという問題がある。
【００１４】
これに対し、フェナントロリンを持たない、βジケトンのみを配位子とする、下記式（５）に示す希土類錯体からなる蛍光体は、溶媒に対する溶解性に優れており、かつ樹脂中に分散又は溶解することが可能である（例えば、特許文献２，３参照）。これは、フェナントロリンを配位子として持たないために生じた効果である。しかしながら、フェナントロリンを持たない結果として、光吸光係数が小さく、発光強度が弱いという欠点がある。
【００１５】
【化７】
2005044930.tif 000004
【００１６】
（式中、Ｒ９及びＲ１０は、同一又は異なる、水素原子を含まないＣ１−Ｃ２２の脂肪族基、水素原子を含まない芳香族基または水素原子を含まないヘテロ環基である。）
上述した式（４）に示すような希土類錯体をポリマーに分散して発光層を形成し、ＬＥＤ素子を実現する場合、用いるポリマーは以下に示す特性を満たす必要がある。
【００１７】
１）可視・近紫外領域における光透過率が大きいこと。
【００１８】
２）光化学的に安定であること。
【００１９】
３）酸化反応を起し難いこと。
【００２０】
４）ガラス転移点が大きいこと（好ましくは１００℃以上であること）。
【００２１】
５）酸素遮断性が大きいこと。
【００２２】
６）防湿性が大きいこと。
【００２３】
７）Ｃ−Ｈ結合及びＯ−Ｈ結合が無いか、少ないこと。
【００２４】
これら１）−７）の条件を満たすポリマーとして、ある種のフッ素系ポリマーが考えられる。しかしながら、フッ素系ポリマーは一般にフッ素系の溶媒以外には溶解せず、一方、フッ素系の溶媒には色素のような極性化合物は溶解しないため、フッ素系ポリマー中に希土類錯体を均一に分散することは困難である。
【００２５】
【特許文献１】
特開２００２−１７３６２２公報
【００２６】
【特許文献２】
特開平１１−８０１６５号公報
【００２７】
【特許文献３】
特開２０００−６３６８２号公報
【００２８】
【発明が解決しようとする課題】
本発明は、上記事情に鑑み、希土類錯体及びフッ素系ポリマーをともに溶媒に溶解してなる、色純度、演色性、耐久性に優れたＬＥＤ素子を提供する、ＬＥＤ素子の発光層形成用インク、及びＬＥＤ素子を提供することを目的とする。
【００２９】
【課題を解決するための手段】
上記課題を解決するため、本発明者らは、鋭意検討した結果、３環以上の縮合環およびこの誘導体を配位子として有する希土類錯体が、特定の分子構造を有するフッ素系ポリマーに分散できるとともに、これら希土類錯体及びフッ素系ポリマーが、フッ素置換溶媒とフッ素非置換溶媒の混合溶媒に溶解又は分散可能であることを見出し、本発明を成すに至った。
【００３０】
即ち、本願発明は、３環以上の縮合環又はその誘導体を配位子として有する希土類錯体、及び水素原子の少なくとも一部がフッ素原子に置換されたフッ素系ポリマーを、水素原子の一部がフッ素原子に置換されたフッ素置換溶媒、及びフッ素原子を含まないフッ素非置換溶媒に、溶解又は分散してなることを特徴とするＬＥＤ素子の発光層形成用インクを提供する。
【００３１】
以上のように構成される本発明のＬＥＤ素子の発光層形成用インクでは、溶媒として、フッ素置換溶媒とフッ素非置換溶媒の混合溶媒を用いているため、希土類錯体とフッ素系ポリマーの双方が、十分に溶解又は分散されており、その結果、このインクを用いて発光層を形成することにより、色純度、演色性、耐久性に優れたＬＥＤ素子を実現することが可能である。
【００３２】
本発明のＬＥＤ素子の発光層形成用インクに含まれる希土類錯体は、３環以上の縮合環又はその誘導体を配位子として有するものでなければならない。２環の縮合環又はその誘導体を配位子として有するものでは、十分な発光強度及び寿命のＬＥＤ素子を得ることが出来ない。
【００３３】
また、フッ素置換溶媒は、水素原子の一部がフッ素原子に置換されたものでなければならない。水素原子のすべてがフッ素原子に置換されたものでは、十分な発光強度のＬＥＤ素子を得ることが出来ない。
【００３４】
本発明に用いるフッ素非置換溶媒として、テトラヒドロフラン，アセトン、ジメチルスルホキシド、クロロホルム、ジクロロメタン、酢酸エチル、酢酸ブチル及びこれらの重水素置換体からなる群から選択される少なくとも１種を挙げることが出来る。
【００３５】
また、本発明に用いるフッ素置換溶媒としては、例えば直鎖又は枝分かれ構造を有するアルカン又はアルケン等の水素原子の少なくとも一部がフッ素原子に置換されたものを用いることが出来る。
【００３６】
本発明のＬＥＤ素子の発光層形成用インクは、希土類錯体に加え、更に無機蛍光体微粒子を含んでもよい。
【００３７】
本発明に用いるフッ素系ポリマーは、下記一般式（１）で表される分子構造を有するものであることが望ましい。
【００３８】
【化８】
2005044930.tif 000005
【００３９】
（式中、ｍ，ｎは整数、Ｒｆ１，Ｒｆ２は分子構造中に少なくとも一つのフッ素原子を有する炭素数２０以下の直鎖又は枝分かれ構造を有するアルキル基である。）
また、  本発明に用いるフッ素系ポリマーは、下記一般式（２）で表される分子構造を有するものであることが望ましい。
【００４０】
【化９】
2005044930.tif 000006
【００４１】
（式中、ｐ，ｑ  は整数である。）
また、フッ素系ポリマーの例として、フルオロエチレン、フルオロプロピレン及びビニリデンフロライドを含むコポリマー、或いはフッ素含有エチレンビニールアセテートを挙げることが出来る。
【００４２】
本発明において、希土類錯体は、フェナントロリン骨格を有する第１の配位子と、βジケトン骨格を有する第２の配位子を有するものであることが望ましい。
【００４３】
或いは、希土類錯体は、下記式（３）により表される構造を有するものであることが望ましい。
【００４４】
【化１０】
2005044930.tif 000007
【００４５】
（式中、Ｌｎは希土類原子、Ｒ１及びＲ２は、同一又は異なる、炭素原子数２０以下の直鎖若しくは枝分かれ構造を有するアルキル基又はアルコキシ基、フェニル基、ビフェニル基、ナフチル基、ヘテロ環基、及びこれらの置換体からなる群から選ばれる基であり、Ｒ３ないしＲ８は、水素原子、重水素原子、炭素原子数２０以下の直鎖若しくは枝分かれ構造を有するアルキル基又はアルコキシ基、フェニル基、ビフェニル基、ナフチル基、ヘテロ環基、及びこれらの置換体からなる群から選ばれた基であり、ｒ，ｓは０ないし３の整数であり、環Ａ及びＣはヘテロ環である。）
なお、希土類錯体の希土類原子は、ユーロピウム、テルビウム、及びエルビウムからなる群から選ばれた元素とすることが出来る。
【００４６】
本発明の発光層形成用インクにおいて、フッ素置換溶媒とフッ素非置換溶媒の合計に対するフッ素置換溶媒の比率は、１５重量％以上、９０重量％以下であることが好ましい。溶媒全体に占めるフッ素系溶媒の比率が１５重量％未満では、フッ素系ポリマーの溶解が困難となり、一方、９０重量％を越えると、希土類錯体の溶解が困難となる。
【００４７】
また、固形分の割合が２重量％以上、４０重量％以下の範囲であることが好ましい。固形分の割合が２重量％未満では、溶媒の量が多すぎてＬＥＤチップに対する発光層の成膜が困難になり、一方、４０重量％を越えると、インクの粘度が大きくなり、やはり成膜が困難となる。
【００４８】
また、フッ素系ポリマーに対する希土類錯体の割合が０．３重量％以上、８０重量％以下であることが好ましい。希土類錯体の割合が０．３重量％未満では、十分な発光強度を得ることが困難となり、８０重量％を越えると、平坦な薄膜を形成することが困難となる。
【００４９】
また、本発明は、３環以上の縮合環又はその誘導体を配位子として有する希土類錯体が、下記一般式（１）で表される分子構造を有するポリマーと、下記一般式（２）で表される分子構造を有するポリマーと、フルオロエチレン、フルオロプロピレン及びビニリデンフロライドを含むコポリマーと、フッ素含有エチレンビニールアセテートからなる群から選ばれたフッ素系ポリマーに溶解または分散してなる発光層を具備するＬＥＤ素子を提供する。
【００５０】
【化１１】
2005044930.tif 000008
【００５１】
（式中、ｍ，ｎは整数、Ｒｆ１，Ｒｆ２は分子構造中に少なくとも一つのフッ素原子を有する炭素数２０以下の直鎖又は枝分かれ構造を有するアルキル基である。）
【化１２】
2005044930.tif 000009
【００５２】
（式中、ｐ，ｑ  は整数である。）
なお、本発明にいう３環以上の縮合環の形状としては、直線状、「くの字」状、複数の「くの字」の組み合わせ、または隣接する環の２辺以上が接する平板状等が考えられる。
【００５３】
本発明の発光層形成用インクは、これを例えばバーコード状に印刷することにより、可視光では視認できないが紫外光照射により鮮明に視認識できる所謂セキュリティーインクとして使用することができる。
【００５４】
【発明の実施の形態】
以下、本発明の種々の実施例及び比較例を示すが、本発明は、これら実施例によってなんら制限されるものではない。
【００５５】
実施例１
上述した式（４）に示す希土類錯体と、上記式（１）の一例としてのフッ素系ポリマー（テフロンＡＦ：商品名、デュポン社製）を、フッ素置換溶媒としてのフッ素系溶媒（バートレルＸＦ：商品名、デュポン社製、直鎖状アルカンの水素原子の少なくとも一部がフッ素原子に置換されたもの）と、フッ素非置換溶媒としてのテトラヒドロフランの１０：３混合溶媒に溶解し、インクを作成した。ここで、インクの固形分（乾燥した時に残存する成分）の割合は、２．５重量％であった。
【００５６】
このようにして調製した溶液を、図１に示すように、ＬＥＤチップ１（発光波長：３９５ｎｍ、ＩｎＧａＮ）を備えるセル内４に収容し、窒素雰囲気中で加熱乾燥して発光層２を形成して、ＬＥＤ素子３を製造した。図１において、参照符号５，６は、それぞれ電極端子である。
【００５７】
このＬＥＤ素子３について、ＬＥＤチップ１を発光させ、発光強度及び輝度半減寿命を測定した。発光強度及び輝度半減寿命は、ＬＥＤチップ１を２０ｍＡ、３．４３Ｖの条件で発光させ、積分球光度計を用いて測定した。発光強度は、光束（ｌｍ）又は光度（ｍｃｄ）を用いて評価し、また、輝度半減寿命は、発光により輝度が半減する時間（ｈ）を用いて評価した。
【００５８】
その結果、良好なレッドの発光が得られ、下記表１に示すような測定値を得た。下記表１から明らかなように、本実施例に係るＬＥＤ素子３によると、発光強度は良好であり、輝度半減寿命は３００００時間と優れていた。
【００５９】
比較例１
希土類錯体として下記式（６）に示す化合物を用いた以外は、実施例１と同様にしてＬＥＤ素子を作成した。このＬＥＤ素子について発光強度及び輝度半減寿命を測定したところ、下記表１に示すように、発光強度は、実施例１のＬＥＤ素子を１００とした場合に１１と非常に低く、輝度半減寿命は５０００時間と実施例１のＬＥＤ素子に比べ大幅に減少した。
【００６０】
このように発光強度が低いのは、式（６）に示す希土類錯体は遷移確率が小さく、吸光係数が小さいことが原因であると思われる。また、輝度半減寿命が短いのは、式（６）に示す希土類錯体に空気中の水が配位し、Ｏ−Ｈ結合による振動失活が生じたことが原因であると思われる。
【００６１】
【化１３】
2005044930.tif 000010
【００６２】
比較例２
上述した式（４）に示す希土類錯体と、フッ素系ポリマー（テフロンＡＦ：商品名、デュポン社製）を、フッ素置換溶媒としてのフッ素系溶媒（フロリナート：商品名、デュポン社製）と混合した。この混合物を窒素雰囲気下で加熱したが、溶解することはなく、微粒子分散状態であった。
【００６３】
このようにして調製した分散液を用いて、実施例１と同様にしてＬＥＤ素子を製造した。このＬＥＤ素子について、ＬＥＤチップを発光させ、発光強度及び輝度半減寿命を測定したところ、下記表１に示すように、輝度半減寿命は２５０００時間と良好であったが、発光強度は、実施例１のＬＥＤ素子を１００とした場合に５０と低いものであった。
【００６４】
これは、希土類錯体がフッ素系ポリマー中で粒径が大きい凝集体として存在することが原因であると思われる。
【００６５】
実施例２
フッ素系ポリマーとして、上記式（２）の一例であるサイトップ（商品名、旭硝子社製）を用いた以外は、実施例１と同様にしてＬＥＤ素子を作成した。このＬＥＤ素子について、ＬＥＤチップを発光させ、発光強度及び輝度半減寿命を測定したところ、下記表１に示すように、発光強度は、実施例１のＬＥＤ素子を１００とした場合に９５であり、輝度半減寿命は２５０００時間と、いずれもやや低いが、実用上、ほぼ満足し得る結果を得た。
【００６６】
実施例３
希土類錯体として、下記（７）に示す化合物を用いた以外は、実施例１と同様にしてＬＥＤ素子を作成した。このＬＥＤ素子について、ＬＥＤチップを発光させ、発光強度及び輝度半減寿命を測定したところ、下記表１に示すように、発光強度は、実施例１のＬＥＤ素子を１００とした場合に１１０と高く、輝度半減寿命も３５０００時間と、いずれも優れた結果を得た。
【００６７】
【化１４】
2005044930.tif 000011
【００６８】
実施例４
実施例１で用いたレッドの希土類錯体と、グリーン（ＩｎＧａＮ，  ５２０  ｎｍ）及びブルー（ＩｎＧａＮ，  ４５０ｎｍ）の無機蛍光体を実施例１で用いたポリマーに分散し、実施例１と同様にして、有機―無機ハイブリッドタイプの白色ＬＥＤ素子を製造した。
【００６９】
この白色ＬＥＤ素子について、実施例１と同様にして輝度半減寿命を測定したところ、下記表１に示すように、３５０００時間と優れた結果を得た。
【００７０】
実施例５
希土類錯体として、下記（８）に示すエルビウム錯体を用いた以外は、実施例１と同様にしてＬＥＤ素子を作成した。このＬＥＤ素子について、ＬＥＤチップを発光させ、発光強度及び輝度半減寿命を測定したところ、下記表１に示すように、発光強度は１０５、輝度半減寿命は３００００時間と、いずれも実施例１と同等の優れた結果を得た。
【００７１】
【化１５】
2005044930.tif 000012
【００７２】
実施例６
希土類錯体として、下記式（９）に示すエルビウム錯体を用いた以外は、実施例１と同様にしてＬＥＤ素子を作成した。このＬＥＤ素子について、ＬＥＤチップを発光させ、発光強度及び輝度半減寿命を測定したところ、下記表１に示すように、発光強度は１０５、輝度半減寿命は３００００時間と、いずれも実施例１と同等の優れた結果を得た。
【００７３】
【化１６】
2005044930.tif 000013
【００７４】
実施例７
フッ素系ポリマーとして、フルオロエチレン、フルオロプロピレン及びビニリデンフロライドを含むコポリマーであるダイニオンＴＨＶ２２０（商品名、住友スリーエム株式会社製）を用い、フッ素非置換溶媒として酢酸エチルを用いる他は、実施例１と同様にしてＬＥＤ素子を作成した。このＬＥＤ素子について、ＬＥＤチップを発光させ、発光強度及び輝度半減寿命を測定したところ、下記表１に示すように、発光強度は１２０、輝度半減寿命は３００００時間と、いずれも良好な結果を得た。
【００７５】
実施例８
フッ素系ポリマーとして、フッ素含有エチレンビニールアセテートを用いた以外は、実施例１と同様にしてＬＥＤ素子を作成した。このＬＥＤ素子について、ＬＥＤチップを発光させ、発光強度及び輝度半減寿命を測定したところ、下記表１に示すように、発光強度は１２５、輝度半減寿命は２５０００時間と、いずれも良好な結果を得た。
【００７６】
比較例３
希土類錯体として、下記式（１０）に示す２環の縮合環を有するエルビウム錯体を用いた以外は、実施例１と同様にしてＬＥＤ素子を作成した。このＬＥＤ素子について発光強度及び輝度半減寿命を測定したところ、下記表１に示すように、発光強度は７０と低く、輝度半減寿命は５０００時間と実施例１のＬＥＤ素子に比べ大幅に減少した。
【００７７】
【化１７】
2005044930.tif 000014
【００７８】
【表１】
2005044930.tif 000015
【００７９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００８０】
【発明の効果】
以上、詳細に説明したように、本発明によると、３環以上の縮合環又はその誘導体を配位子として有する希土類錯体と、水素原子のすべてまたは一部がフッ素原子に置換されたポリマーが、フッ素置換溶媒とフッ素非置換溶媒の混合溶媒に溶解又は分散されてなるインクが提供され、このインクで発光層を形成することにより、色純度、演色性、耐久性に優れたＬＥＤ素子を実現することが可能である。
【図面の簡単な説明】
【図１】本発明の一実施形態に係るＬＥＤ素子の概略を示す図。
【符号の説明】
１・・・ＬＥＤチップ、２・・・発光媒体、３・・・ＬＥＤ素子、４・・・セル、５，６・・・電極端子。
【図１】
2005044930.tif 000021